(57)【要約】【課題】  半導体や薄型パネルディスプレイの電極パターンを製造する際のリソグラフィー工程において、感度、解像度、耐熱性など優れた特徴をもつフォトレジスト組成物を提供する。【解決手段】  一般式（Ｉ）で表されるヒドロキシナフタレン化合物を含有することを特徴とするフォトレジスト組成物。【化１０】2006098869.tif 000013  一般式（Ｉ）中、ｍは１〜２の整数、ｎは０〜１の整数を示す。【選択図】  なし【特許請求の範囲】
【請求項１】
一般式（Ｉ）で表されるヒドロキシナフタレン化合物を含有することを特徴とするフォトレジスト組成物。
【化１】
2006098869.tif 000011
一般式（Ｉ）中、ｍは１〜２の整数、ｎは０〜１の整数を示す。
【請求項２】
前記ヒドロキシナフタレン化合物が、一般式（ＩＩ）で表される化合物である請求項１記載のフォトレジスト組成物。
【化２】
2006098869.tif 000012
【請求項３】
前記ヒドロキシナフタレン化合物が、溶剤を含めたフォトレジスト組成物１００重量部中において０．１〜１０重量部含有する請求項１または２記載のフォトレジスト組成物。
【請求項４】
前記ヒドロキシナフタレン化合物とともに、アルカリ可溶性樹脂とジアゾナフトキノン化合物感光剤を含有する請求項１乃至３のいずれかに記載のフォトレジスト組成物。
【請求項５】
前記ヒドロキシナフタレン化合物とともに、酸解離性基で保護されたアルカリ難溶性の樹脂であって、該酸解離性基が解離したときにアルカリ可溶性となる樹脂と、光酸発生剤とを含有する請求項１乃至３のいずれかに記載のフォトレジスト組成物。
【発明の詳細な説明】
【技術分野】
【０００１】
本発明は、フォトレジスト組成物に関するものである。
【背景技術】
【０００２】
一般にポジ型フォトレジストには、ナフトキノンジアジド化合物等のキノンジアジド基を有する感光剤とアルカリ可溶性樹脂（例えば、ノボラック型フェノール樹脂）が用いられる。このような組成からなるポジ型フォトレジストはアルカリ溶液による現像によって高い解像力を示し、ＩＣ、ＬＳＩ等の半導体製造、ＬＣＤなどの回路パターンの製造に利用されている。また、ノボラック型フェノール樹脂は、芳香環を多く持つことに起因する露光後の高いプラズマドライエッチング性と耐熱性を有しており、これまで、ノボラック型フェノール樹脂とナフトキノンジアジド系感光剤を含有する数多くのポジ型フォトレジストが開発され、大きな成果をあげている。
【０００３】
一般にフォトレジスト用のフェノール樹脂としては、メタ・パラクレゾールとホルムアルデヒドとを酸触媒の存在下で反応させて得られたフェノール樹脂が使用されている。フォトレジストの特性を調整または向上させるために、メタ・パラクレゾールの比率、分子量や分子量分布などの検討がなされ、半導体やＬＣＤなどのリソグラフィー技術に適用されてきた。半導体用フォトレジストでは、高耐熱、高解像度、高感度などの特性が要求されており、耐熱性向上のためにキシレノール、トリメチルフェノールなどのアルキルフェノール類や芳香族アルデヒドなどのモノマー類を用いることが検討され、また、高感度化のためにヒドロキシベンズアルデヒドなどが検討された例があるが十分な効果を有するには至っていないのが現状である（例えば、特許文献１ないし３参照。）。
【０００４】
近年、半導体集積回路の製造工程において、回路パターンの細密化に伴い、高解像度でしかも高感度のフォトレジスト材料が求められている。回路パターンが微細になるほど露光源として用いる光の波長の短波長化が必要であり、２５０ｎｍ以下の波長であるエキシマーレーザーを用いるリソグラフィー用途においては酸を触媒として機能する化学増幅型フォトレジストが使用されている。このようなフォトレジスト材料として、ポリビニルフェノール系樹脂、脂環式アクリル系樹脂、ポリノルボルネン系樹脂等が提案されているが、十分なレジスト特性（解像度、感度等）を有するには至っていないのが現状である（例えば、特許文献４ないし６参照。）。
【０００５】
【特許文献１】特開昭６２−１３６６３７号公報  ４〜６頁  表１
【特許文献２】特開昭６１−１８５７４１号公報  ４〜５頁  表1
【特許文献３】特開昭６３−１７８２２９号公報  ４〜６頁  表２
【特許文献４】特開昭６２−１１５４４０号公報  ６〜７頁  実施例１〜５
【特許文献５】特開平０２−２０９９７７号公報  ６頁  第II表及び第III表
【特許文献６】特開平０３−２２３８５８号公報  ４〜７頁  実施例１〜１０
【発明の開示】
【発明が解決しようとする課題】
【０００６】
本発明は、上記の問題点を解決し、ｇ線、ｉ線、ＫｒＦエキシマレーザーなどの放射線に対して、感度、解像度、耐熱性などにおいて優れた特性を有するフォトレジスト組成物を提供するものである。
【課題を解決するための手段】
【０００７】
このような目的は、下記の本発明（１）〜（５）により達成される。
（１）一般式（Ｉ）で表されるヒドロキシナフタレン化合物を含有することを特徴とするフォトレジスト組成物。
【化３】
2006098869.tif 000002
一般式（Ｉ）中、ｍは１〜２の整数、ｎは０〜１の整数を示す。
（２）前記ヒドロキシナフタレン化合物が、一般式（II）で表される化合物である前記（１）に記載のフォトレジスト組成物。
【化４】
2006098869.tif 000003
（３）前記ヒドロキシナフタレン化合物が、溶剤を含めたフォトレジスト組成物１００重量部中において０．１〜１０重量部含有する前記（１）または（２）に記載のフォトレジスト組成物。
（４）前記ヒドロキシナフタレン化合物とともに、アルカリ可溶性樹脂とジアゾナフトキノン化合物感光剤を含有する前記（１）乃至（３）のいずれかに記載のフォトレジスト組成物。
（５）前記ヒドロキシナフタレン化合物とともに、酸解離性基で保護されたアルカリ難溶性の樹脂であって、該酸解離性基が解離したときにアルカリ可溶性となる樹脂と、光酸発生剤とを含有する前記（１）乃至（３）のいずれかに記載のフォトレジスト組成物。
【発明の効果】
【０００８】
本発明は、上記のとおり、特定の構造をもつヒドロキシナフタレン化合物を含有するフォトレジスト組成物であり、これを用いることにより感度、解像度、耐熱性に優れたレジスト特性を発現することより、ｇ線、ｉ線、ＫｒＦエキシマレーザーなどの放射線を用いるリソグラフィー用途に対して有用である。
【発明を実施するための最良の形態】
【０００９】
本発明のフォトレジスト組成物（以下、単に「組成物」ということがある）に含有されるヒドロキシナフタレン化合物について説明する。
本発明において、一般式（Ｉ）で表されるヒドロキシナフタレン化合物は、ナフタレン骨格に水酸基をもつ化合物と、ベンゼン環にアルデヒド基をもつ芳香族アルデヒド化合物とを反応させることにより得られるものであり、反応時に塩基性触媒を用いることにより、副生成物の発生が少なく高収率で得ることができる。
【化５】
2006098869.tif 000004
一般式（Ｉ）中、ｍは１〜２の整数、ｎは０〜１の整数を示す。
【００１０】
一般式（Ｉ）の化合物を得る反応において、ナフタレン骨格に水酸基をもつ化合物がβ−ナフトールで、ベンゼン環にアルデヒド基をもつ化合物がベンズアルデヒドの場合、本発明の化学式（ＩＩ）で表されるヒドロキシナフタレン化合物が得られる。この場合は、特に副生成物の発生が少なく高収率で所望のヒドロキシナフタレン化合物が得られるため経済的に有利となる。
【化６】
2006098869.tif 000005
【００１１】
本発明のフォトレジスト組成物において、前記ヒドロキシナフタレン化合物は、ナフタレン骨格をその構造中に含むことにより、フォトレジスト組成物に使用される一般的なノボラック型フェノール樹脂に比べて低分子量であるにもかかわらず解像度、耐熱性などが低下せず、感度、解像度、耐熱性等のレジスト特性のバランスに優れたフォトレジスト組成物を得ることができる。さらに、一般的なノボラック型フェノール樹脂に比べて低分子量であり、かつ水酸基をその構造中に含むことにより、フォトレジストの感度向上に寄与することができる。また、化学式（ＩＩ）で表されるヒドロキシナフタレン化合物は、β−ナフトールとベンズアルデヒドとの反応により、副生成物の生成が少なく高収率で得ることができる。
【００１２】
上記ヒドロキシナフタレン化合物の含有量は、本発明の組成物（溶剤を含む）１００重量部中において０．１〜１０重量部であることが好ましく、さらに好ましくは０．５〜７重量部である。これにより、本発明の組成物は感度、解像度、耐熱性などレジスト特性のバランスに優れたものとなる。ヒドロキシナフタレン化合物の含有量が上記下限値未満であると感度が低下する場合があり、上記上限値を超えると耐熱性が不充分になる場合がある。
【００１３】
次に、本発明の組成物に含有される上記ヒドロキシナフタレン化合物の製造方法について説明する。
一般式 （ＩＩＩ）で表されるナフタレン骨格に水酸基をもつ化合物１モルに対し、一般式（ＩＶ）で表される芳香族アルデヒド化合物を０．５モル以上１．５モル以下の範囲で加え、必要に応じて溶媒を添加する。この系に塩基性触媒をナフタレン骨格に水酸基をもつ化合物１モルに対して、０．２モル以上０．８モル以下の範囲で加え加熱、昇温し反応させる。反応終了後、塩基性触媒を酸で中和し水洗除去した後、更に昇温し、系内の反応によって生成した水、未反応のモノマー類を除去することにより目的のヒドロキシナフタレン化合物を得る。
【化７】
2006098869.tif 000006
一般式（ＩＩＩ）中、ｍは１〜２の整数を示す。
【化８】
2006098869.tif 000007
一般式（ＩＶ）中、ｎは０〜１の整数を示す。
【００１４】
一般式（ＩＩＩ）で表されるナフタレン骨格に水酸基をもつ化合物としては、特に限定されないが、例えば、α−ナフトール、β−ナフトール、１，４−ジヒドロキシナフタレン、１，５−ジヒドロキシナフタレン、１，６−ジヒドロキシナフタレン、２，３−ジヒドロキシナフタレン、２，６−ジヒドロキシナフタレン、２，７−ジヒドロキシナフタレン等が挙げられる。これらの化合物を単独または２種以上を組み合わせて使用しても良い。これらの化合物の中でも特にヒドロキシナフタレン化合物を高収率で得ることができ、経済的にも有利なβ−ナフトールが好ましい。
【００１５】
一般式（ＩＶ）で表される芳香族アルデヒド化合物としては、特に限定されないが、例えば、ベンズアルデヒド、サリチルアルデヒド、パラヒドロキシベンズアルデヒド等が挙げられる。これらの芳香族アルデヒド化合物を単独または２種以上を組み合わせて使用しても良い。これらの化合物の中でも特にヒドロキシナフタレン化合物を高収率で得ることができるベンズアルデヒドが好ましい。
【００１６】
ナフタレン骨格に水酸基をもつ化合物と芳香族アルデヒド化合物との配合割合は、特に限定されないが、ナフタレン骨格に水酸基をもつ化合物１モルに対して芳香族アルデヒド化合物０．５モル以上１．５モル以下の割合で反応させることが好ましく、特に０．８モル以上１．０モル以下の割合が好ましい。ナフタレン骨格に水酸基をもつ化合物１モルに対する芳香族アルデヒド化合物のモル数が上記下限値未満の場合、未反応のモノマー類が多く残存し、これを除去するのに長時間の蒸留工程を要し、また歩留まりも低下するので経済的に不利となりやすい。一方、ナフタレン骨格に水酸基をもつ化合物１モルに対する芳香族アルデヒド化合物のモル数が上記上限値を越えると、未反応の芳香族アルデヒド化合物が残存し、これを除去するのに長時間の蒸留工程を要し、また歩留まりも低下するので経済的に不利となりやすい。
【００１７】
反応の際は必要に応じて溶媒を添加することができる。一般的にナフタレン骨格に水酸基をもつ化合物は常温で固体であるため、溶媒添加により反応系を均一にすることが望ましい。特に芳香族アルデヒド化合物が常温で固体のパラヒドロキシベンズアルデヒドの場合は溶媒を添加することが好ましい。上記反応において、使用する溶媒としては、特に限定されないが、反応に不活性な溶媒を使用することが好ましい。具体的にはブタノール、オクタノール等のアルコール類、メチルエチルケトン、メチルイソブチルケトン等のケトン類、水、等が挙げられる。これらの溶媒の中でも容易に入手でき経済的に有利な水が好ましい。溶媒の添加量は特に限定されないが、ナフタレン骨格に水酸基をもつ化合物１００重量部に対し１００重量部以下の範囲が好ましい。１００重量部を越える場合は溶媒除去に長時間要し、廃棄量が増えることになり経済的に不利となりやすい。
【００１８】
次に、上記反応の工程の一例を説明する。
ナフタレン骨格に水酸基をもつ化合物、芳香族アルデヒド化合物、及び溶媒の系を加熱、昇温し、系内の温度が６０〜８０℃に到達した時点で塩基性触媒を加える。系内の温度が６０℃未満の場合、ナフタレン骨格に水酸基をもつ化合物や芳香族アルデヒド化合物が完全に溶解していない場合がある。また系内の温度が８０℃を越える場合、反応が急激に進行し突沸の危険性がある。
【００１９】
上記反応に用いられる塩基性触媒としては特に限定されないが、例えば、水酸化ナトリウム、水酸化バリウム、水酸化カルシウム等の無機塩基の水溶液、１、８−ジアザビシクロ〔５．４．０〕ウンデセン−７等の有機強塩基が挙げられる。これらの塩基性触媒の中でも特にヒドロキシナフタレン化合物を高収率で得ることができる水酸化ナトリウム、１、８−ジアザビシクロ〔５．４．０〕ウンデセン−７が好ましい。
【００２０】
塩基性触媒の添加量は特に限定されないが、ナフタレン骨格に水酸基をもつ化合物１モルに対して０．２モル以上０．８モル以下、好ましくは０．３モル以上０．６モル以下の範囲である。塩基性触媒の添加量がナフタレン骨格に水酸基をもつ化合物１モルに対して、上記下限値未満の場合、反応性が乏しく未反応のモノマー類が多く残存する場合があり、上記上限値を越える場合、反応における問題はないが、触媒除去工程に長時間を要し、触媒廃棄量が増えることになり経済的に不利となりやすい。
【００２１】
仮に酸性触媒を用いた場合には水酸基どうしが縮合したキサンテン構造を持つ化合物、例えば一般式（Ｖ）で表される化合物が生成し、目的とするヒドロキシナフタレン化合物を高収率で得ることは難しいため好ましくない。
【化９】
2006098869.tif 000008
【００２２】
次に、塩基性触媒を加えた後、系内を加熱、昇温して１００〜１４０℃で３〜２０時間反応させる。反応温度が１００℃未満の場合、反応の進行が遅くなり未反応のモノマーが残存するようになる。また、溶媒あるいは反応により生成する縮合水が還流することにより反応温度が１４０℃を越えることは通常起こらない。
【００２３】
反応終了後、塩基性触媒を酸で中和し水洗除去する。ここで使用される酸は塩基性触媒と中和塩を生成できるものであれば特に限定されるものではないが、イオン性不純物の原因とならない有機酸が好ましく、特に酢酸が好適に使用される。酸の添加量は塩基性触媒に対して当量が好ましい。
【００２４】
水洗の方法は、反応液がヒドロキシナフタレン化合物を含む有機層と中和塩を含む水層に分離した後、水層を系外に除去できればよく、特に限定されるものではないが、好ましくはメチルイソブチルケトン等の有機溶媒に目的の化合物層を溶解させ、水層と分離させるのが効率的で好ましい。
【００２５】
水洗終了後、未反応のナフタレン骨格に水酸基をもつ化合物、芳香族アルデヒド化合物を除去する。除去の方法は特に限定されるものではないが、減圧蒸留除去、水蒸気を系内に吹き込み共沸除去させる方法、あるいは再結晶法により除去することができる。これらの中でも、高純度でヒドロキシナフタレン化合物を得るには再結晶法が好ましい。
以上のようにして本発明の組成物に用いられるヒドロキシナフタレン化合物を得ることができる。
【００２６】
次に、本発明は、前記ヒドロキシナフタレン化合物とともに、アルカリ可溶性樹脂とジアゾナフトキノン化合物感光剤を含有することを特徴とするフォトレジスト組成物である。
上記本発明の組成物に用いられるアルカリ可溶性樹脂について説明する。
上記アルカリ可溶性樹脂は、アルカリ現像液と親和性を示す酸性官能基を有する樹脂であり、特に限定されないがノボラック型フェノール樹脂が好ましい。
ノボラック型フェノール樹脂はフェノール化合物とアルデヒド化合物を酸性条件下で重縮合することにより得ることができる。
【００２７】
フェノール化合物としては、特に限定されないが、例えば、フェノール、オルソクレゾール、メタクレゾール、パラクレゾール、２，３−キシレノール、２，４−キシレノール、２，５−キシレノール、２，６−キシレノール、３，４−キシレノール、３，５−キシレノール、２，３，５−トリメチルフェノール、２，３，６−トリメチルフェノール、２−エチルフェノール、４−エチルフェノール、４−ブチルフェノールカテコール、レゾルシノール、ハイドロキノンなどが挙げられる。
これらを単独で用いてもよいし、また２種以上を組み合わせて用いてもよい。これらの中でも、メタクレゾール、パラクレゾール、キシレノール、トリメチルフェノールが好ましい。これらにより得られたノボラック型フェノール樹脂を用いてフォトレジスト組成物を得た場合に、感度、解像度、耐熱性などレジスト特性のバランスに優れたものとなる。
【００２８】
アルデヒド化合物としては、特に限定されないが、例えば、ホルムアルデヒド、アセトアルデヒド、プロピルアルデヒド、ブチルアルデヒド、シクロヘキシルアルデヒド、ベンズアルデヒド、サリチルアルデヒドなどが挙げられる。これらは単独で用いてもよいし、また２種以上を組み合わせて用いてもよい。
これらの中でも、ホルムアルデヒド、アセトアルデヒド、ベンズアルデヒドが好ましく、特にホルムアルデヒドが好ましい。ホルムアルデヒドを用いる場合、ホルムアルデヒド源としては特に限定されないが、ホルマリン（水溶液）、パラホルムアルデヒド、アルコール類とのヘミホルマール、トリオキサンなど、ホルムアルデヒドを発生するものであれば使用することができる。
【００２９】
ノボラック型フェノール樹脂を製造する際に使用される酸触媒は、特に限定されないが、例えば、蓚酸、酢酸などの有機カルボン酸、ベンゼンスルホン酸、パラトルエンスルホン酸、メタンスルホン酸などの有機スルホン酸、塩酸、硫酸などの無機酸などが挙げられる。これらの中から、単独あるいは２種以上を混合して使用することもできる。
上記酸触媒の量は特に限定されないが、フェノール化合物に対して０．０１〜５重量％であることが好ましく、ノボラック型フェノール樹脂、及びこれを用いたフォトレジスト組成物の特性のためには、不純物として残存しないように少量であることが好ましい。
【００３０】
このようにして得られたノボラック型フェノール樹脂を用いてフォトレジスト組成物を得た場合には、感度、解像度、耐熱性などレジスト特性のバランスに優れたものとなる。また低コストであり経済的にも有利である。
【００３１】
ノボラック型フェノール樹脂の重量平均分子量は特に限定されるものではないが、１０００〜５００００であることが好ましい。さらに好ましくは３０００〜３００００である。これにより、感度、解像度、耐熱性などのレジスト特性のバランスに優れた組成物用樹脂とすることができる。
重量平均分子量が前記下限値未満であるとフォトレジスト組成物の耐熱性が低下する場合があり、前記上限値を超えると感度が不充分になる場合がある。
【００３２】
この重量平均分子量をコントロールする方法としては、特に限定されないが、ノボラック型フェノール樹脂を製造する際の、フェノール化合物（Ｐ）に対するアルデヒド化合物（Ｆ）の反応モル比（Ｆ／Ｐ）を調整することが好ましい。上記重量平均分子量を有するノボラック型フェノール樹脂を製造する場合は、反応モル比を０．２〜１．０とすることが好ましく、さらに好ましくは０．５〜０．８である。これにより、得られる樹脂の重量平均分子量を適正なものにでき、かつ、樹脂のアルカリ溶解性、耐熱性などを好ましいものにすることができる。
【００３３】
次に、ノボラック型フェノール樹脂を製造する手順について説明する。以下に説明する製造方法は一例であり、特にこれに限定されるものではない。
攪拌装置、温度計、熱交換器を備えた反応容器に、フェノール化合物、アルデヒド化合物を仕込み、酸触媒を添加する。反応温度や時間については上記化合物の反応性などによって適宜設定すればよいが、安定して経済的に合成するためには、反応時間を２〜１０時間、反応温度は７０〜１５０℃とすることが好ましい。また、必要によっては反応溶媒を使用することもできる。溶媒の種類は特に限定されないが、エチルセロソルブ、メチルエチルケトン等、反応に関与せず、かつ反応により得られる樹脂を溶解する溶媒が好ましい。
【００３４】
更に上記反応終了後、例えば酸触媒を除去するために塩基性化合物を添加して中和し、中和塩を水洗により除去してもよい。水洗水の量と回数は特に限定されないが、水洗回数は、樹脂中の中和塩を除去させることと経済的観点から１〜５回程度が好ましい。また、水洗温度は、特に限定されないが、中和塩の除去効率と作業性の観点から４０〜９５℃で行うのが好ましい。
【００３５】
上記の反応または水洗終了後、通常常圧下及び／または減圧下で脱水・脱モノマーを行う。脱水・脱モノマーを行う減圧度は特に限定されないが、０．１ｔｏｒｒ〜２００ｔｏｒｒ程度が好ましい。脱水・脱モノマー後の反応容器からの取り出し温度は、特に限定されないが、樹脂の特性や粘度などにより適宜設定できるが、１５０〜２５０℃で取り出すことが好ましい。このようにしてノボラック型フェノール樹脂を得ることができる。
【００３６】
次に本発明の組成物に用いられるジアゾナフトキノン化合物感光剤について説明する。
上記ジアゾナフトキノン化合物感光剤は特に限定されるものではないが、例えば、ナフトキノンジアジドスルホン酸とポリフェノール化合物のエステル化物が好ましい。ナフトキノンジアジドスルホン酸としては特に限定されないが、例えば、１，２−ベンゾキノンジアジド−４−スルホニル基、１，２−ナフトキノンジアジド−４−スルホニル基、１，２−ナフトキノンジアジド−５−スルホニル基、１，２−ナフトキノンジアジド−６−スルホニル基等の１，２−キノンジアジドスルホニル基を有する化合物を挙げることができ、特に１，２−ナフトキノンジアジド−４−スルホニル基を有する化合物が好ましい。またポリフェノール化合物としては特に限定されないが、例えば、２，３，４−トリヒドロキシベンゾフェノン、２，４，６−トリヒドロキシベンゾフェノン、２，３，４，４‘−テトラヒドロキシベンゾフェノン、２，２’，３，４−テトラヒドロキシベンゾフェノン、２，２’，３，４，４‘−ペンタヒドロキシベンゾフェノン、２，３，３’，４，４’，５’−ヘキサヒドロキシベンゾフェノン等のポリヒドロキシベンゾフェノン類、ビス（４−ヒドロキシフェニル）メタン、ビス（２，４−ジヒドロキシフェニル）メタン、ビス（２，３，４−トリヒドロキシフェニル）メタン等のポリヒドロキシフェニルアルカン類を挙げることができる。
【００３７】
ナフトキノンジアジドスルホン酸とポリフェノール化合物のエステル化反応は、例えばジオキサン、Ｎ−メチルピロリドン、ジメチルアセトアミド等の有機溶媒中、トリエチルアミン、炭酸アルカリまたは炭酸水素アルカリ化合物のような塩基性縮合剤の存在下で行い、完全エステル化または部分エステル化することにより行うことができる。
【００３８】
次に、本発明は、前記ヒドロキシナフタレン化合物とともに、酸解離性基で保護されたアルカリ難溶性の樹脂であって、該酸解離性基が解離したときにアルカリ可溶性となる樹脂と、光酸発生剤とを含有することを特徴とするフォトレジスト組成物である。
上記本発明の組成物に用いられる酸解離性基で保護されたアルカリ難溶性の樹脂であって、該酸解離性基が解離したときにアルカリ可溶性となる樹脂について説明する。
上記酸解離性基で保護されたアルカリ難溶性の樹脂であって、該酸解離性基が解離したときにアルカリ可溶性となる樹脂は、特に限定されるものではないが、例えば付加重合系樹脂に酸解離性基を含有する化合物を反応させることで得ることができる。
付加重合系樹脂としては重合性二重結合を有する単量体の二重結合部分をラジカル重合、アニオン重合、カチオン重合等により付加重合させることで得ることができる。
【００３９】
上記酸解離性基で保護されたアルカリ難溶性の樹脂であって、該酸解離性基が解離したときにアルカリ可溶性となる樹脂としては特に限定されないが、例えば、ポリパラ-ｔｅｒｔ-ブトキシスチレン、ポリパラ-ｔｅｒｔ-ブトキシカルボニルオキシスチレン、ポリパラ（１−エトキシ−エトキシ）スチレン、ポリパラテトラヒドロピラニルオキシスチレン、ポリパラ（１−イソプロピロキシ−エトキシ）スチレン、ポリパラ（１−プロピロキシ−エトキシ）スチレン、ポリパラ（１−イソブチロキシ−エトキシ）スチレン、ポリパラ（１−ブチロキシ−エトキシ）スチレン、ポリパラ（１−シクロヘキシルオキシ−エトキシ）スチレンなどが挙げられる。これらの中でもポリパラｔｅｒｔ−ブトキシスチレン、ポリパラｔｅｒｔ−ブトキシカルボニルオキシスチレン、ポリパラ（１−エトキシ−エトキシ）スチレン、ポリパラテトラヒドロピラニルオキシスチレンが好ましい。これによりフォトレジスト組成物とした場合に高感度とすることができ、耐熱性が向上する。
【００４０】
本発明の組成物に用いられる光酸発生剤について説明する。
上記光酸発生剤としては特に限定されないが、例えば、スルホニウム塩誘導体[スルホン酸エステル（１，２，３−トリ（メチルスルホニルオキシ）ベンゼンなどのアリールアルカンスルホネート（特にＣ6-10アリールＣ1-2アルカンスルホネート）；２，６−ジニトロベンジルトルエンスルホネート、ベンゾイントシレートナドノアリールベンゼンスルホネート（特にベンゾイル基を有していてもよいＣ6-10アリールトルエンホスホネート）；２−ベンゾイルー２−ヒドロキシ−２−フェニルエチルトルエンスルホネートなどのアラルキルベンゼンスルホネート類（特にベンゾイル基を有していてもよいＣ6-10アリール―Ｃ1-4アルキルトルエンスルホネート）；ジフェニルジスルホンなどのジスルホン酸；ルイス酸塩（トリフェニルスルホニウムヘキサフルオロホスフェート、トリフェニルスルホニウムヘキサフルオロアンチモン、トリフェニルスルホニウムメタンスルホニルなどのトリアリールスルホニウム塩（特にトリフェニルスルホニウム塩）など）など）]、ホスホニウム塩誘導体、ジアリールハロニウム塩誘導体[ジアリールヨードニウム塩（ジフェニルヨードニウムヘキサフルオロホスフェートなど）などのルイス酸塩など]、ジアゾニウム塩誘導体（パラニトロフェニルジアゾニウムヘキサフルオロホスフェートなどのルイス酸塩など）、ジアゾメタン誘導体、トリアジン誘導体などが挙げられる。特に、ルイス酸塩（ホスホニウム塩などのルイス酸塩）が、フォトレジスト組成物の感度、解像度、耐熱性などのバランスが優れたレジスト特性が得られ、好ましい。
【００４１】
なお、これまで説明した本発明の組成物において、通常上記各物質を溶解する溶媒を使用する。
配合される溶媒としては特に限定されないが、例えば、水、アルコール類、グリコール類、セロソルブ類、ケトン類、エステル類、エーテル類、アミド類、炭化水素類などを挙げることができ、具体的には、プロピレングリコールモノメチルエーテルアセテート（ＰＧＭＥＡ）、プロピレングリコールモノエチルエーテルアセテート、エチルセロソルブアセテート、メチルセロソルブアセテート、ブチルセロソルブアセテート、メトキシエチルプロピオネート、エトキシエチルプロピオネート、乳酸メチル、乳酸エチル、乳酸ブチル、酢酸エチル、酢酸ブチル、メチルイソブチルケトン、メチルペンチルケトンなどが挙げられる。これらの中でも、溶解性、塗膜安定性、安全性、環境への影響、人体への影響、経済性の観点から、ＰＧＭＥＡ、エトキシエチルプロピオネート、乳酸エチルが特に好ましい。これらは単独または２種以上混合して用いることができる。
【００４２】
本発明の組成物には、以上説明した成分のほかにも、必要により、酸化防止剤などの安定剤、可塑剤、界面活性剤、密着性向上剤、溶解促進剤などの種々の添加剤を使用することができる。
【実施例】
【００４３】
以下、本発明を実施例により詳細に説明する。ここに記載されている「部」および「％」はすべて「重量部」および「重量％」を示し、本発明はこれら実施例により何ら制約されるものではない。
【００４４】
（ヒドロキシナフタレン化合物の合成）
合成例１
攪拌装置、還流冷却器及び温度計を備えた反応器にβ−ナフトール７５０部、ベンズアルデヒド４４２部を仕込み、昇温させ系内の温度が８５℃に達した時に、１、８−ジアザビシクロ〔５．４．０〕ウンデセン−７を２１４部徐々に加えた。その後さらに昇温させ系内の温度を１２５℃に保ち３時間反応させた。次にメチルイソブチルケトン１０００部、酢酸１６９部を加え中和させた後、水１２５０部を加え１０分間攪拌し、６０℃で静置して有機層と水層を分離させた。水層を系外に除去した後、系内を常圧下で１３０℃まで、さらに８０ｔｏｒｒの減圧下で１６０℃まで昇温しながら、水やメチルイソブチルケトンを蒸留除去させた。系内を５５℃まで冷却しアセトン３０００部を添加した後、４０℃以下で１２時間静置させ再結晶法により上澄み液を除去し固形分を採取した。得られた固形分をアセトン１０００部で洗浄した後、８０℃で２時間乾燥して結晶状の化合物５２０部を得た。
得られた化合物をＧＰＣ測定したところ、式（ＩＩ）で表されるヒドロキシナフタレン化合物に相当するピークが９８％であり、重量平均分子量は３８０であった。またアセチル化法による水酸基当量測定を行ったところ１９０ｇ／ｅｑであった。
【００４５】
合成例２
ベンズアルデヒド４４２部をサリチルアルデヒド４６０部に代えた以外は合成例１と同様にして、ヒドロキシナフタレン化合物５００部を得た。この化合物をＧＰＣ測定したところ、式（Ｉ）で表されるヒドロキシナフタレン化合物に相当するピークが９２％であり、重量平均分子量は４１８であった。アセチル化法による水酸基当量測定を行ったところ１３６ｇ／ｅｑであった。
【００４６】
合成例３
ベンズアルデヒド４４２部をパラヒドロキシベンズアルデヒド４６０部に代えた以外は合成例１と同様にして、ヒドロキシナフタレン化合物５１０部を得た。この化合物をＧＰＣ測定したところ、式（Ｉ）で表されるヒドロキシナフタレン化合物に相当するピークが９０％であり、重量平均分子量は３８８であった。アセチル化法による水酸基当量測定を行ったところ１２４ｇ／ｅｑであった。
【００４７】
合成例４
β−ナフトール７５０部を２、６−ジヒドロキシナフタレン７５０部に代えた以外は合成例１と同様にして、ヒドロキシナフタレン化合物５００部を得た。この化合物をＧＰＣ測定したところ、式（Ｉ）で表されるヒドロキシナフタレン化合物に相当するピークが９５％であり、重量平均分子量は４１６であった。アセチル化法による水酸基当量測定を行ったところ１１０ｇ／ｅｑであった。
【００４８】
合成例５
β−ナフトール７５０部を２、６−ジヒドロキシナフタレン７５０部に代え、ベンズアルデヒド４４２部をサリチルアルデヒド４６０部に増量した以外は合成例１と同様にして、ヒドロキシナフタレン化合物４９０部を得た。この化合物をＧＰＣ測定したところ、式（Ｉ）で表されるヒドロキシナフタレン化合物に相当するピークが９０％であり、重量平均分子量は４２９であった。アセチル化法による水酸基当量測定を行ったところ９１ｇ／ｅｑであった。
【００４９】
合成例６
β−ナフトール７５０部を２、６−ジヒドロキシナフタレン７５０部に代え、ベンズアルデヒド４４２部をパラヒドロキシベンズアルデヒド４６０部に増量した以外は合成例１と同様にして、ヒドロキシナフタレン化合物４８０部を得た。この化合物をＧＰＣ測定したところ、式（Ｉ）で表されるヒドロキシナフタレン化合物に相当するピークが８８％であり、重量平均分子量は４１６であった。アセチル化法による水酸基当量測定を行ったところ８２ｇ／ｅｑであった。
【００５０】
合成例７
ベンズアルデヒドの仕込み量４４２部を５００部に増量した以外は合成例１と同様にして、ヒドロキシナフタレン化合物５４０部を得た。この化合物をＧＰＣ測定したところ、式（ＩＩ）で表されるヒドロキシナフタレン化合物に相当するピークが９０％であり、重量平均分子量は３８７であった。アセチル化法による水酸基当量測定を行ったところ１９３ｇ／ｅｑであった。
【００５１】
合成例８
β−ナフトール７５０部を２、６−ジヒドロキシナフタレン７５０部に代え、ベンズアルデヒドの仕込み量４４２部を５００部に増量以外は合成例１と同様にして、ヒドロキシナフタレン化合物５３０部を得た。この化合物をＧＰＣ測定したところ、式（Ｉ）で表されるヒドロキシナフタレン化合物に相当するピークが８７％であり、重量平均分子量は４２１であった。アセチル化法による水酸基当量測定を行ったところ８７ｇ／ｅｑであった。
【００５２】
（ノボラック型フェノール樹脂の合成）
合成例９
攪拌装置、還流冷却器及び温度計を備えた反応器に、メタクレゾール６００部、パラクレゾール４００部、３７％ホルマリン５２５部、蓚酸２部を仕込み、６０℃で１時間、１００℃で４時間反応を行った後、１７０℃まで常圧下で脱水し、さらに８０ｔｏｒｒの減圧下で２００℃まで脱水・脱モノマーを行い、ノボラック型フェノール樹脂８５０部を得た。得られた樹脂の重量平均分子量は８１００であった。
【００５３】
（ポリパラヒドロキシスチレンへの酸解離性基付加）
合成例１０
攪拌装置、還流冷却器及び温度計を備えた反応器に、ポリパラヒドロキシスチレン（丸善石油化学株式会社製・マルカリンカーＭ、重量平均分子量＝１２０００）１０００部、テトラヒドロフラン２０００部を仕込み、常温で攪拌し均一溶液とした。この溶液に、ジ−ｔｅｒｔ−ブチルジカルボネイト３６０部とトリエチルアミン２５部を添加し、６０℃で６時間反応させた後、酢酸１５部で中和を行った。イオン交換水１５００部を加えて水洗を行った後、系内を常圧下で１００℃まで、さらに８０ｔｏｒｒの減圧下で１３０℃まで昇温しながら、脱水・脱溶剤を行い固形樹脂１２５０部を得た。得られた樹脂の重量平均分子量は１３４００であった。
【００５４】
なお、重量平均分子量は、ゲルパーミエーションクロマトグラフィー（ＧＰＣ）測定によりポリスチレン標準物質を用いて作成した検量線をもとに計算した。ＧＰＣ測定はテトラヒドロフランを溶出溶媒とし、流量１．０ｍｌ／ｍｉｎ、カラム温度４０℃の条件で実施した。装置は、
・本体：ＴＯＳＯＨ社製・「ＨＬＣ−８０２０」
・検出器：波長２８０ｎｍにセットしたＴＯＳＯＨ社製・「ＵＶ−８０１１」
・分析用カラム：昭和電工社製・「ＳＨＯＤＥＸ  ＫＦ−８０２、ＫＦ−８０３、ＫＦ−８０５」
をそれぞれ使用した。
水酸基当量値は、ヒドロキシナフタレン化合物中のフェノール性水酸基をピリジン溶媒中で過剰量の無水酢酸でアセチル化し、アセチル化反応に消費されなかった余剰の無水酢酸を水酸化ナトリウム水溶液で滴定することにより求めた。
【００５５】
（フォトレジスト組成物の調製および評価）
（実施例１〜１６、比較例１、２）
合成例１〜８で得られたヒドロキシナフタレン化合物、合成例９で得られたノボラック型フェノール樹脂、合成例１０で得られた酸解離性基付加ポリパラヒドロキシスチレン、及びナフトキノンジアジドスルホン酸エステル（東洋合成工業社製  ＮＡＣ−５）、光酸発生剤（みどり化学社製  ＴＰＳ−１０５）、プロピレングリコールモノメチルエーテルアセテート（ＰＧＭＥＡ）を表１の割合で配合した後、０．２μｍのＰＴＦＥ（ポリテトラフルオロエチレン）製フィルターを用いてろ過してフォトレジスト組成物を得た。
得られたフォトレジスト組成物について、感度、フォーカスマージン、ｔａｎθ、耐熱性を評価した。その結果を表２に示す。
【００５６】
【表１】
2006098869.tif 000009
【００５７】
【表２】
2006098869.tif 000010
【００５８】
（特性の評価方法）
（１）感度（ＥOP）
上記で調製した組成物を、スピンコーターを用いてシリコン基板上に塗布し、９０℃、６０秒間プリベークして、膜厚０．５μｍのレジスト膜を形成した。このレジスト膜について、ｉ線照射装置（レンズ開口数０．５７、露光波長３６５ｎｍ）、またはＫｒＦエキシマレーザー照射装置（レンズ開口数０．６０、露光波長２４８ｎｍ）を用いて露光した。露光後、直ちに９０℃で６０秒間ベークして、２．３８ｗｔ％のテトラメチルアンモニウムハイドロオキサイト水溶液により、２３℃で６０秒間現像し、水洗、乾燥を行い、ポジ型パターンを得た。その際、ｉ線照射については線幅０．５０μｍ、ＫｒＦエキシマレーザー照射については線幅０．１８μｍのラインアンドスペースパターンを１対１の線幅に形成することのできる露光量を感度（ＥOP）とした。
【００５９】
（２）フォーカスマージン
焦点の位置を上下に移動させて、ｉ線照射については線幅０．５０μｍ、ＫｒＦエキシマレーザー照射については線幅０．１８μｍのラインアンドスペースパターンを再現する最小露光量で露光し、現像を行ったときに、線幅が各々０．５０μｍ、０．１８μｍのラインアンドスペースパターンを再現できる許容可能な焦点の範囲を測定した。
【００６０】
（３）ｔａｎθ
横軸に露光量（ｍＪ／ｃｍ2）、縦軸に組成物の現像速度（ｎｍ／ｓ）をとり、種々の露光量に対するアルカリ溶解速度をプロットした識別曲線（ｄｉｓｃｒｉｍｉｎａｔｉｏｎ  ｃｕｒｖｅ）を作成した。この曲線の変曲点付近における傾きを正接（ｔａｎθ）で表した。
【００６１】
（４）耐熱性
上記で調製した組成物を、ヘキサメチルジシラザン処理したシリコンウエハ上にスピンコーターで乾燥時の膜厚が０．７μｍになるように塗布し、１１０℃において９０秒間ホットプレ−ト上で乾燥させた。その後縮小投影露光装置を用い、テストチャ−トマスクを介して露光し、現像液（２．３８％テトラメチルアンモニウムヒドロオキサイド水溶液）を用い、５０秒間現像した。得られたシリコンウエハ−を、温度を変えたホットプレ−ト上で３０分間放置し、シリコウエハ−上のレジストパタ−ンの形状を走査型電子顕微鏡で観察し、１３５℃でパターン変形が起こらないものを◎、１２５℃でパターン変形が起こらないものを○、１２５℃でパターン変形が起こるものを×とした。
【００６２】
実施例１〜１６は、ヒドロキシナフタレン化合物を用いて調製した本発明のフォトレジスト組成物であり、感度、解像度、耐熱性に優れ、充分なフォーカスマージンを有するものであった。
一方、比較例１、２はヒドロキシナフタレン化合物を含まないフォトレジスト組成物であり、実施例１〜１６と比較して感度、解像度、耐熱性が劣る結果となった。
【産業上の利用可能性】
【００６３】
本発明のフォトレジスト組成物は、感度、解像度、耐熱性に優れたレジスト特性を発現することができるため、半導体や薄型パネルディスプレイの電極パターンをｇ線、ｉ線、ＫｒＦエキシマレーザーなどの放射線を用いて製造する際のリソグラフィー工程に好適に適用される。